(57)【特許請求の範囲】
【請求項１】
下記一般式（Ｉ−１）または（Ｉ−２）で示される電荷輸送性ポリマー。
【化１】
0003599036.tif 000025
〔一般式（Ｉ−１）〜（Ｉ−２）中、Ｙ及びＺはそれぞれ独立に２価の炭化水素基を表し、Ａは下記一般式（ＩＩ−１）で示される基を表し、ＢおよびＢ'はそれぞれ独立に基−Ｏ−（Ｙ−Ｏ）m−Ｈまたは基−Ｏ−（Ｙ−Ｏ）m−ＣＯ−Ｚ−ＣＯ−ＯＲ'（ここで、Ｒ'は水素原子、アルキル基、置換もしくは未置換のアリール基、置換もしくは未置換のアラルキル基を表し、Ｙ及びＺはそれぞれ独立に２価の炭化水素基を表し、ｍは１〜５の整数を表す。）を表し、ｍは１〜５の整数を表し、ｐは５〜５０００の整数を表す。〕
【化２】
0003599036.tif 000026
〔一般式（ＩＩ−１）中、Ａｒは置換もしくは未置換の芳香環数３〜１０の１価の多核芳香環、または置換もしくは未置換の芳香環数２〜１０の１価の縮合芳香環を表し、Ｘは置換もしくは未置換の２価の芳香族基を表し、Ｔは炭素数１〜６の２価の直鎖状炭化水素、または炭素数２〜１０の２価の分枝状炭化水素基を表し、ｋ、ｎは０または１の整数を表す。〕
【請求項２】
上記一般式（ＩＩ−１）におけるＸが、下記構造式（ＩＩＩ−１）、（ＩＩＩ−２）または（ＩＩＩ−３）で示される基を表すことを特徴とする請求項１に記載の電荷輸送性ポリマー。
【化３】
0003599036.tif 000027
【発明の詳細な説明】
【０００１】
【発明の属する技術分野】
本発明は、電子写真感光体、光電変換素子および有機トランジスター等の種々の有機電子デバイスに有用である新規な電荷輸送性ポリマーに関するものである。
【０００２】
【従来の技術】
ポリビニルカルバゾール（ＰＶＫ）に代表される電荷輸送性ポリマーは、電子写真感光体の光導電材料、光電変換素子、及び有機トランジスター材料等として有望なものである。これは共に層を形成させ、電荷輸送材料として使用するが、電荷輸送材料としては、ＰＶＫに代表される電荷輸送性ポリマーと、電荷輸送性の低分子化合物をポリマー中に分散した低分子分散系のものがよく知られている。このうち低分子分散系のものが、材料の多様性があり、高機能のものが得られやすいことから、特に電子写真感光体では主流になっている。電子写真感光体に関しては、近年、有機感光体の高性能化に伴い、高速の複写機やプリンターにも使用されるようになってきたが、必ずしも現在の性能では十分ではなく、より一層の長寿命化が切望されている。現在の主流である低分子分散系の電荷輸送層については、電気的な特性に関しては十分に満足できる性能のものが得られつつあるが、低分子化合物をポリマー中に分散して用いるため、本質的には機械強度が劣り、磨耗に対して弱いという問題点があった。
【０００３】
これに対して、電荷輸送性ポリマーは上記の欠点を大きく改善できる可能性があるため、現在盛んに研究されている。例えば、米国特許第４，８０６，４４３号明細書には、特定のジヒドロキシアリールアミンとビスクロロホルメートとの重合によるポリカーボネートが開示されており、米国特許第４，８０６，４４４号明細書には特定のジヒドロキシアリールアミンとホスゲンとの重合によるポリカーボネートが開示されている。また、米国特許第４，８０１，５１７号明細書には、ビスヒドロキシアルキルアリールアミンとビスクロロホルメート或いはホスゲンとの重合によるポリカーボネートが開示されており、米国特許第４，９３７，１６５号明細書及び同第４，９５９，２２８号明細書には、特定のジヒドロキシアリールアミン或いはビスヒドロキシアルキルアリールアミンとビスヒドロキシアルキルアミンとビスクロロホルメートとの重合によるポリカーボネート、或いはビスアシルハライドとの重合によるポリエステルが開示されている。さらに米国特許第５，０３４，２９６号明細書には、特定のフルオレン骨格を有するアリールアミンのポリカーボネート、或いはポリエステルが、また、米国特許第４，９８３，４８２号明細書には、ポリウレタンが開示されている。さらにまた、特公昭５９−２８９０３号明細書には、特定のビススチリルビスアリールアミンを主鎖としたポリエステルが開示されている。また、特開昭６１−２０９５３号公報、特開平１−１３４４５６号公報、特開平１−１３４４５７号公報、特開平１−１３４４６２号公報、特開平４−１３３０６５号公報、特開平４−１３３０６６号公報等にはヒドラゾンや、トリアリールアミン等の電荷輸送性の置換基をペンダントとしたポリマー及び感光体も提案されている。
【０００４】
【発明が解決しようとする課題】
ところで、電荷輸送性ポリマーには、溶解性、成膜性、モビリティー、耐熱性、酸化電位のマッチング等種々の特性が要求されるが、これら要求を満たすために、置換基を導入して物性をコントロールすることが一般的に行われている。電荷輸送性ポリマーの物性は、原料である電荷輸送性モノマーの物性と相関性があるため、電荷輸送性モノマーの分子設計が重要になってくる。
【０００５】
先に示したトリアリールアミンポリマーの原料であるモノマーは（１）ジヒドロキシアリールアミンおよび（２）ビスヒドロキシアルキルアリールアミンの２種に大別できる。しかしながら、ジヒドロキシアリールアミンはアミノフェノール構造を有しているため酸化されやすく、精製が困難である。また、特にパラヒドロキシ置換構造にした場合には、一層不安定となる。さらに芳香環に直接酸素が置換された構造を有するため、その電子吸引性により電荷分布に偏りを生じやすく、モビリティーが低下しやすいという問題点があった。
【０００６】
一方、ビスヒドロキシアルキルアリールアミンは、メチレン基により酸素の電子吸引性の影響はなくなるものの、モノマーの合成が困難である。すなわち、ジアリールアミン或いはジアリールベンジジンと３−ブロモヨードベンゼンとの反応では、臭素とヨウ素の両者に反応性があるため、生成物が混合物となりやすく、収率の低下を招く。また、臭素をリチウム化する際に用いるアルキルリチウムや、エチレンオキサイドは危険性、毒性が高く、取り扱いに注意を要するという問題点があった。
【０００７】
したがって、より光応答速度、機械的耐久性に優れた電子写真感光体、もしくは高性能な有機トランジスタ等の有機電子デバイス開発のためには、合成が容易であり、しかも高い電荷輸送能を有し、優れた耐久性を有する電荷輸送材料の開発が望まれている。
【０００８】
本発明は、前記従来における諸問題を解決し、以下の目的を達成することを課題とする。即ち、本発明の目的は、良好な電荷輸送性を有し、溶解性、成膜性に優れ、合成容易であって、熱的に安定すなわち高いガラス転移温度を有する新規な電荷輸送性ポリマーを提供することである。
【０００９】
【課題を解決するための手段】
本発明者等は、上記欠点に鑑み鋭意検討した結果、下記一般式（Ｉ−１）または（Ｉ−２）で示される新規な電荷輸送性ポリマーが電荷輸送性および耐熱性に優れ、合成も容易であることから、電子写真感光体、有機トランジスタ等の有機電子ディバイスに用いるのに有効なポリマーであることを見出し、本発明を完成するに至った。即ち、
【００１０】
本発明は、下記一般式（Ｉ−１）または（Ｉ−２）で示される電荷輸送性ポリマーである。
【００１１】
【化４】
0003599036.tif 000002
【００１２】
〔一般式（Ｉ−１）〜（Ｉ−２）中、Ｙ及びＺはそれぞれ独立に２価の炭化水素基を表し、Ａは下記一般式（ＩＩ−１）で示される基を表し、ＢおよびＢ'はそれぞれ独立に基−Ｏ−（Ｙ−Ｏ）m−Ｈまたは基−Ｏ−（Ｙ−Ｏ）m−ＣＯ−Ｚ−ＣＯ−ＯＲ'（ここで、Ｒ'は水素原子、アルキル基、置換もしくは未置換のアリール基、置換もしくは未置換のアラルキル基を表し、Ｙ及びＺはそれぞれ独立に２価の炭化水素基を表し、ｍは１〜５の整数を表す。）を表し、ｍは１〜５の整数を表し、ｐは５〜５０００の整数を表す。〕
【００１３】
【化５】
0003599036.tif 000003
【００１４】
〔一般式（ＩＩ−１）中、Ａｒは置換もしくは未置換の芳香環数３〜１０の１価の多核芳香環、または置換もしくは未置換の芳香環数２〜１０の１価の縮合芳香環を表し、Ｘは置換もしくは未置換の２価の芳香族基を表し、Ｔは炭素数１〜６の２価の直鎖状炭化水素、または炭素数２〜１０の２価の分枝状炭化水素基を表し、ｋ、ｎは０または１の整数を表す。〕
【００１５】
本発明の電荷輸送性ポリマーにおいて、上記一般式（ＩＩ−１）におけるＸが、下記構造式（ＩＩＩ−１）、（ＩＩＩ−２）または（ＩＩＩ−３）で示される基を表すことがモビリティーが高く、実用性が高いことから好適である。
【００１６】
【化６】
0003599036.tif 000004
【００１７】
【発明の実施の形態】
以下、本発明を詳細に説明する。
本発明の電荷輸送性ポリマーは、下記一般式（Ｉ−１）または（Ｉ−２）で示される。なお、本発明の電荷輸送性ポリマーは、後述する構造を適宜選択することで、ホール輸送能、電子輸送能のいずれの機能をも付与することができる。
【００１８】
【化７】
0003599036.tif 000005
【００１９】
一般式（Ｉ−１）〜（Ｉ−２）中、Ｙ及びＺはそれぞれ独立に２価の炭化水素基を表し、Ａは下記一般式（ＩＩ−１）で示される基を表し、ＢおよびＢ'はそれぞれ独立に基−Ｏ−（Ｙ−Ｏ）m−Ｈまたは基−Ｏ−（Ｙ−Ｏ）m−ＣＯ−Ｚ−ＣＯ−ＯＲ'（ここで、Ｒ'は水素原子、アルキル基、置換もしくは未置換のアリール基、置換もしくは未置換のアラルキル基を表し、Ｙ及びＺはそれぞれ独立に２価の炭化水素基を表し、ｍは１〜５の整数を表す。）を表し、ｍは１〜５の整数を表し、ｐは５〜５０００の整数を表す。
【００２０】
【化８】
0003599036.tif 000006
【００２１】
一般式（ＩＩ−１）中、Ａｒは置換もしくは未置換の芳香環数３〜１０の１価の多核芳香環、または置換もしくは未置換の芳香環数２〜１０の１価の縮合芳香環を表し、Ｘは置換もしくは未置換の２価の芳香族基を表し、Ｔは炭素数１〜６の２価の直鎖状炭化水素、または炭素数２〜１０の２価の分枝状炭化水素基を表し、ｋ、ｎは０または１の整数を表す。
【００２２】
一般式（Ｉ−１）、（Ｉ−２）、（ＩＩ−１）におけるＸ、Ｙ、Ｚ、ＡｒおよびＴは、具体的には、下記の基が好適に挙げられる。
【００２３】
Ｘとしては、以下の基（ＩＶ−１）〜（ＩＶ−２）から選択された基が好適に挙げられる。
【００２４】
【化９】
0003599036.tif 000007
【００２５】
基（ＩＶ−１）〜（ＩＶ−２）中、Ｒ10およびＲ11は、それぞれ独立に水素原子、炭素数１〜４のアルキル基、炭素数１〜４のアルコキシ基、置換もしくは未置換のフェニル基、置換もしくは未置換のアラルキル基、またはハロゲン原子を表し、ａは０または１を意味し、Ｖは下記の基（Ｖ−１）〜（Ｖ−１０）から選択された基を表す。但し、基（Ｖ−１）〜（Ｖ−１０）中、ｂは、１〜１０の整数を意味し、ｃは１〜３の整数を意味する。
【００２６】
【化１０】
0003599036.tif 000008
【００２７】
Ｙ及びＺとしては、それぞれ独立に下記の基（ＶＩ−１）〜（ＶＩ−７）から選択された基が好適に挙げられる。但し、
【００２８】
【化１１】
0003599036.tif 000009
【００２９】
基（ＶＩ−１）〜（ＶＩ−７）中、Ｒ12およびＲ13は、それぞれ独立に水素原子、炭素数１〜４のアルキル基、炭素数１〜４のアルコキシ基、置換もしくは未置換のフェニル基、置換もしくは未置換のアラルキル基、またはハロゲン原子を表し、ｄおよびｅはそれぞれ独立に１〜１０の整数を表し、ｆおよびｇは、それぞれ独立に０、１または２の整数を意味し、ｈおよびｉはそれぞれ独立に０または１を意味し、Ｖは基（ＩＶ−１）〜（ＩＶ−２）中におけるＶと同意義を有する。
【００３０】
Ａｒは、置換もしくは未置換の芳香環数３〜１０の１価の多核芳香環、または置換もしくは未置換の芳香環数２〜１０の縮合芳香環を表すが、具体的には、例えば、置換もしくは未置換のターフェニル基、置換もしくは未置換のナフチル基、置換もしくは未置換のフルオレニル基、置換もしくは未置換のフェナントレニル基、または置換もしくは未置換のピレニル基が好適である。
【００３１】
ここで、前記多核芳香環または縮合芳香環の置換基としては、例えば水素原子、アルキル基、アルコキシ基、アリール基、アラルキル基、置換アミノ基、ハロゲン原子等が挙げられる。前記アルキル基としては、炭素数１〜１０のものが好ましく、例えばメチル基、エチル基、プロピル基、イソプロピル基等が挙げられる。前記アルコキシ基としては、炭素数１〜１０のものが好ましく、例えばメトキシ基、エトキシ基、プロポキシ基、イソプロポキシ基等が挙げられる。前記アリール基としては、炭素数６〜２０のものが好ましく、例えばフェニル基、トルイル基等があげられる。前記アラルキル基としては、炭素数７〜２０のものが好ましく、例えば、ベンジル基、フェネチル基等が挙げられる。置換アミノ基の置換基としては、アルキル基、アリール基、アラルキル基が挙げられ、具体例としては前述の通りである。
【００３２】
Ｔは、炭素数１〜６の２価の直鎖状炭化水素基または炭素数２〜１０の２価の分枝状炭化水素基を表すが、好ましくは炭素数が２〜６の２価の直鎖状炭化水素基および３〜７の２価の分枝状炭化水素基より選択される。Ｔの具体的な構造を以下に示す。
【００３３】
【化１２】
0003599036.tif 000010
【００３４】
本発明の電荷輸送性ポリマーにおいては、一般式（ＩＩ−２）おけるＸが下記一般式（ＩＩＩ−１）、（ＩＩＩ−２）または（ＩＩＩ−３）で示される基を表すことが特に好ましい。このようなビフェニル構造もしくはターフェニル構造を有するポリマーはモビリティーが高く、実用性の高いものであることから特に好ましい。
【００３５】
【化１３】
0003599036.tif 000011
【００３６】
本発明の電荷輸送性ポリマーの重合度（ｐ）は、５〜５０００であるが、成膜性、素子の安定性等の理由から、好ましくは、１０〜１０００の範囲である。また、重量平均分子量Ｍｗは、１００００〜３０００００の範囲にあるのが好ましい。
【００３７】
本発明の電荷輸送性ポリマーについて、一般式（Ｉ−１）で示される構造を有する化合物の具体例を示すが、これらに限定されるものではない。なお、Ｚの欄が「−」であるものは一般式（Ｉ−１）で示される電荷輸送性ポリマーの具体例を示し、その他は一般式（Ｉ−２）で示される電荷輸送性ポリマーの具体例を示す。以下、各化合物番号を付した具体例、例えば、１５の番号を付した具体例は電荷輸送性ポリマー（１５）という。
【００３８】
【表１】
0003599036.tif 000012
【００３９】
【表２】
0003599036.tif 000013
【００４０】
【表３】
0003599036.tif 000014
【００４１】
【表４】
0003599036.tif 000015
【００４２】
【表５】
0003599036.tif 000016
【００４３】
【表６】
0003599036.tif 000017
【００４４】
【表７】
0003599036.tif 000018
【００４５】
【表８】
0003599036.tif 000019
【００４６】
【表９】
0003599036.tif 000020
【００４７】
以下、本発明の電荷輸送性ポリマーの合成方法について説明するが、これに限定されるわけではない。
【００４８】
まず、本発明の電荷輸送性ポリマーの合成に使用されるモノマーについて説明する。
本発明の電荷輸送性ポリマーの合成に使用されるモノマーは、アリールアミンとハロゲン化カルボアルコキシアルキルベンゼンまたはハロゲン化カルボアルコキシベンゼンとを反応させてジアリールアミンを合成し、次いでこのジアリールアミンとビスハロゲン化ベンジジン等とを反応させるか、アリールアミンあるいはジアリールベンジジン等とハロゲン化カルボアルコキシアルキルベンゼンまたはハロゲン化カルボアルコキシベンゼンとを反応させて、容易に合成することができる。
【００４９】
アルキレンカルボン酸エステル基を有する電荷輸送材料の合成については、特開平５‐８０５５０号公報にクロロメチル基を導入した後、Ｍｇでグリニャール試薬を形成し、二酸化炭素でカルボン酸に変換後、エステル化する方法が記載されている。しかしながら、この方法では、クロロメチル基の反応性が高いため、原料の初期の段階から導入することができない。したがって、トリアリールアミン、或いはテトラアリールベンジジン等の骨格を形成後、例えば、原料の初期の段階で導入しておいたメチル基をクロロメチル化するか、或いは、原料段階では無置換のものを使用し、テトラアリールベンジジン骨格を形成後、芳香環への置換反応によりホルミル基などの官能基を導入した後還元してアルコールとし、さらに塩化チオニル等のハロゲン化試薬を用いて、クロロメチル基に導くか、或いはパラホルムアルデヒドと塩酸などにより直接クロロメチル化する必要がある。
【００５０】
ところが、トリアリールアミン、或いは、テトラアリールベンジジン等の骨格を有する電荷輸送材は非常に反応性が高いため、導入しておいたメチル基をクロロメチル化する方法では、芳香環へのハロゲンの置換反応が起こりやすいため、メチル基のみを選択的にクロル化することは実質的に不可能である。また、原料段階では無置換のものを使用し、ホルミル基などの官能基を導入した後クロロメチル基へと導く方法や、直接クロロメチル化する方法では、クロロメチル基は窒素原子に対し、パラ位にしか導入できず、したがってアルキレンカルボン酸エステル基も窒素原子に対し、パラ位にしか導入できない。また、ホルミル基を導入した後、クロロメチル基に導く方法は、反応ステップが長い。これに対して、アリールアミン或いはジアリールベンジジン等とハロゲン化カルボアルコキシアルキルベンゼンとを反応させ、モノマーを得る方法は、置換基の位置を変更し、イオン化ポテンシャル等をコントロールすることが容易であるという点に優れ、電荷輸送性ポリマーの物性のコントロールを可能にするものである。
【００５１】
本発明の電荷輸送性ポリマーの合成に使用されるモノマーは、種々の置換基を任意の位置に容易に導入でき、化学的に安定であるため、取り扱いが容易なものであり、前述の問題点は改善される。
【００５２】
続いて、本発明の電荷輸送性ポリマーの合成方法について詳細に説明する。
本発明の電荷輸送性ポリマーは、具体的には例えは、下記一般式（ＶＩＩ−１）で示される電荷輸送性モノマーを、例えば第４版実験科学講座２８巻などに記載された公知の方法で重合することにより合成することができる。なお、一般式（ＶＩＩ−１）中、Ａｒ、Ｘ、Ｔ、ｋ、ｎは前記一般式（ＩＩ−１）におけるＡｒ、Ｘ、Ｔ、ｋ、ｎと同様である。Ａ'は水酸基、ハロゲン原子、または基−Ｏ−Ｒ13を表す。（ここで、Ｒ13はアルキル基、置換もしくは未置換のアリール基またはアラルキル基を表す。）
【００５３】
【化１４】
0003599036.tif 000021
【００５４】
即ち、本発明の電荷輸送性ポリマーは、例えば、次のようにして合成することができる。
（１）Ａ'が水酸基の場合
Ａ'が水酸基の場合には、ＨＯ−（Ｙ−Ｏ）m−Ｈで示される２価アルコール類をほぼ当量混合し、酸触媒を用いて重合する。酸触媒としては硫酸、トルエンスルホン酸、トリフルオロ酢酸等、通常のエステル化反応に用いるものが使用でき、電荷輸送性モノマー１重量部に対して、１／１００００〜１／１０重量部、好ましくは１／１０００〜１／５０重量部の範囲で用いられる。合成中に生成する水を除去するために、水と共沸可能な溶剤を用いることが好ましく、トルエン、クロロベンゼン、１−クロロナフタレン等が有効であり、電荷輸送性モノマー１重量部に対して、１〜１００重量部、好ましくは２〜５０重量部の範囲で用いられる。反応温度は任意に設定できるが、重合中に生成する水を除去するために、溶剤の沸点で反応させることが好ましい。反応終了後、溶剤を用いなかった場合には、溶解可能な溶剤に溶解させる。溶剤を用いた場合には、反応溶液をそのまま、メタノール、エタノール等のアルコール類や、アセトン等のポリマーが溶解しにくい貧溶剤中に滴下し、電荷輸送性ポリマーを析出させ、電荷輸送性ポリマーを分離した後、水や有機溶剤で十分洗浄し、乾燥させる。更に、必要であれば適当な有機溶剤に溶解させ、貧溶剤中に滴下し、電荷輸送性ポリマーを析出させる再沈殿処理を繰り返してもよい。再沈殿処理の際には、メカニカルスターラー等で、効率よく攪拌しながら行うことが好ましい。再沈殿処理の際に電荷輸送性ポリマーを溶解させる溶剤は、電荷輸送性ポリマー１重量部に対して、１〜１００重量部、好ましくは２〜５０重量部の範囲で用いられる、また、貧溶剤は電荷輸送性ポリマー１重量部に対して、１〜１０００重量部、好ましくは１０〜５００重量部の範囲で用いられる。
【００５５】
（２）Ａ'がハロゲンの場合
Ａ'がハロゲンの場合には、ＨＯ−（Ｙ−Ｏ）m−Ｈで示される２価アルコール類をほぼ当量混合し、ピリジンやトリエチルアミン等の有機塩基性触媒を用いて重合する。有機塩基性触媒は、電荷輸送性モノマー１重量部に対して、１〜１０当量、好ましくは２〜５当量の範囲で用いられる。溶剤としては、塩化メチレン、テトラヒドロフラン（ＴＨＦ）、トルエン、クロロベンゼン、１−クロロナフタレン等が有効であり、電荷輸送性モノマー１重量部に対して、１〜１００重量部、好ましくは２〜５０重量部の範囲で用いられる。反応温度は任意に設定できる。重合後、前述のように再沈殿処理し、精製する。また、ビスフェノール等の酸性度の高い２価のアルコール類の場合には、界面重合法も用いることができる。すなわち、２価のアルコール類に水を加え、当量の塩基を加えて、溶解させた後、激しく攪拌しながら２価のアルコール類と当量の電荷輸送性モノマー溶液を加えることによって重合できる。この際、水は２価アルコール類１重量部に対して、１〜１０００重量部、好ましくは２〜５００重量部の範囲で用いられる。電荷輸送性モノマーを溶解させる溶剤としては、塩化メチレン、ジクロロエタン、トリクロロエタン、トルエン、クロロベンゼン、１−クロロナフタレン等が有効である。反応温度は任意に設定でき、反応を促進するために、アンモニウム塩、スルホニウム塩等の相間移動触媒を用いることが効果的である。相間移動触媒は、電荷輸送性モノマー１重量部に対して、０．１〜１０重量部、好ましくは０．２〜５重量部の範囲で用いられる。
【００５６】
（３）Ａ'が−Ｏ−Ｒ13の場合
Ａ'が−Ｏ−Ｒ13の場合には、ＨＯ−（Ｙ−Ｏ）m−Ｈで示される２価アルコール類を過剰に加え、硫酸、リン酸等の無機酸、チタンアルコキシド、カルシウムおよびコバルト等の酢酸塩或いは炭酸塩、亜鉛の酸化物を触媒に用いて加熱し、エステル交換により合成できる。２価アルコール類は電荷輸送性モノマー１当量に対して、２〜１００当量、好ましくは３〜５０当量の範囲で用いられる。触媒は、電荷輸送性モノマー１重量部に対して、１／１０００〜１重量部、好ましくは１／１００〜１／２重量部の範囲で用いられる。反応は、反応温度２００〜３００℃で行い、基−Ｏ−Ｒ13から基−Ｏ−（Ｙ−Ｏ−）m−Ｈへのエステル交換終了後は基ＨＯ−（Ｙ−Ｏ−）m−Ｈの脱離による重合反応を促進するため、減圧下で反応させることが好ましい。また、基ＨＯ−（Ｙ−Ｏ−）m−Ｈと共沸可能な１−クロロナフタレン等の高沸点溶剤を用いて、減圧下で基ＨＯ−（Ｙ−Ｏ−）m−Ｈを共沸で除きながら反応させることもできる。
【００５７】
また、本発明の電荷輸送性ポリマーは、次のようにして合成することができる。上記それぞれの場合において、２価アルコール類を過剰に加えて反応させることによって下記一般式（ＶＩＩＩ−１）で示される化合物を生成した後、これを電荷輸送性モノマーとして用いて、上記（２）と同様の方法で、２価カルボン酸または２価カルボン酸ハロゲン化物等と反応させればよく、それによって電荷輸送性ポリマーを得ることができる。但し、一般式（ＶＩＩＩ−１）中、Ａｒ、Ｘ、Ｔ、ｋ、ｎは前記一般式（ＩＩ−１）におけるＡｒ、Ｘ、Ｔ、ｋ、ｎと同様である。Ｙは２価の炭化水素基を表し、ｍは１〜５の整数を表す。
【００５８】
【化１５】
0003599036.tif 000022
【００５９】
以上のように本発明の電荷輸送性ポリマーは、容易に合成することができる。
【００６０】
本発明の電荷輸送性ポリマーは、良好な電荷輸送性を有しつつ、ガラス転移温度が高いという性質を有しているおり、例えば、電子写真感光体、光電変換素子および有機トランジスター等の種々の有機電子デバイスに好適に適用することができる。また、本発明の電荷輸送性ポリマーは、溶解性、成膜性に優れ、合成容易であるという性質を有するので、大面積化可能で且つ製造容易に有機電子デイバイスを得ることができる。
また、本発明の電荷輸送性ポリマーを電子写真感光体に適用すると、光応答速度、さらには熱的耐久性に優れたものを得ることができ、非常に有効である。
【００６１】
【実施例】
以下、本発明を、実施例を挙げてさらに具体的に説明する。ただし、これら各実施例は、本発明を制限するものではない。
【００６２】
−合成例１：−Ｎ，Ｎ′−ビス（１‐ナフチル）−Ｎ，Ｎ′−ビス［４−（２−メトキシカルボニルエチル）フェニル］−［１，１′−ビフェニル］−４，４′−ジアミンの合成−
Ｎ−（１‐ナフチル）−Ｎ−［４−（２−メトキシカルボニルエチル）フェニル］アミン９．０ｇ、３，３'−ジメチル−４，４'−ジヨードビフェニル４．４ｇ、炭酸カリウム３．２ｇ、硫酸銅５水和物０．５ｇおよびｎ−トリデカン５０ｍｌを１００ｍｌのフラスコに入れ、窒素気流下、２３０℃で８時間加熱攪拌した。反応後、室温まで冷却し、トルエン２０ｍｌに溶解させ、不溶物をセライトろ過し、濾液を、トルエンを用いてシリカゲルカラムクロマトグラフィにて精製した。それにより白色結晶のＮ，Ｎ′−ビス（１‐ナフチル）−Ｎ，Ｎ′−ビス［４−（２−メトキシカルボニルエチル）フェニル］−［１，１′−ビフェニル］−４，４′−ジアミンを得た。
融点：１１７〜１２０℃
ＩＲスペクトル：図１に示す。
【００６３】
−合成例２：Ｎ，Ｎ′−ビス［（４‐ビフェニル）フェニル］−Ｎ，Ｎ′−ビス［４−（２−メトキシカルボニルエチル）フェニル］−［１，１′−ビフェニル］−４，４′−ジアミンの合成−
Ｎ−ターフェニル−Ｎ−［４−（２−メトキシカルボニルエチル）フェニル］アミン８．０ｇ、４，４'−ジヨードビフェニル３．８ｇ、炭酸カリウム２．８ｇ、硫酸銅５水和物０．２ｇおよびｎ−トリデカン５０ｍｌを１００ｍｌのフラスコに入れ、窒素気流下、２３０℃で８時間加熱攪拌した。反応後、室温まで冷却し、トルエン２０ｍｌに溶解させ、不溶物をセライトろ過し、濾液を、トルエンを用いてシリカゲルカラムクロマトグラフィにて精製した。それにより白色結晶のＮ，Ｎ′−ビス［（４‐ビフェニル）フェニル］−Ｎ，Ｎ′−ビス［４−（２−メトキシカルボニルエチル）フェニル］−［１，１′−ビフェニル］−４，４′−ジアミンを得た。
融点：１２３〜１２７℃
ＩＲスペクトル：図２に示す。
【００６４】
−合成例３：Ｎ，Ｎ′−ビスフルオレニル−Ｎ，Ｎ′−ビス［４−（２−メトキシカルボニルエチル）フェニル］−［１，１′−ビフェニル］−４，４′−ジアミンの合成−
Ｎ−フルオレニル−Ｎ−［４−（２−メトキシカルボニルエチル）フェニル］アミン３．５ｇ、ジヨードビフェニル１．９ｇ、炭酸カリウム１．６ｇ、硫酸銅５水和物０．１ｇおよびｎ−トリデカン５０ｍｌを１００ｍｌのフラスコに入れ、窒素気流下、２３０℃で８時間加熱攪拌した。反応後、室温まで冷却し、トルエン１００ｍｌに溶解させ、不溶物をセライトろ過し、濾液を、トルエンを用いてシリカゲルカラムクロマトグラフィにて精製した。それにより黄色結晶のＮ，Ｎ′−ビスフルオレニル−Ｎ，Ｎ′−ビス［４−（２−メトキシカルボニルエチル）フェニル］−［１，１′−ビフェニル］−４，４′−ジアミンを得た。
融点：１２７〜１２９℃
ＩＲスペクトル：図３に示す。
【００６５】
−合成例４：３，３′−ジメチル−Ｎ，Ｎ′−ビス［（４‐ビフェニル）フェニル］−Ｎ，Ｎ′−ビス［４−（２−メトキシカルボニルエチル）フェニル］−［１，１′−ビフェニル］−４，４′−ジアミンの合成−
Ｎ−［（４‐ビフェニル）フェニル］−Ｎ−［４−（２−メトキシカルボニルエチル）フェニル］アミン９．０ｇ、３，３′−ジメチル−４，４′−ジヨードビフェニル４．４ｇ、炭酸カリウム３．５ｇ、硫酸銅５水和物０．３ｇおよびｎ−トリデカン５０ｍｌを１００ｍｌのフラスコに入れ、窒素気流下、２３０℃で１６時間加熱攪拌した。反応後、室温まで冷却し、トルエン１００ｍｌに溶解させ、不溶物をセライトろ過し、濾液を、トルエンを用いてシリカゲルカラムクロマトグラフィにて精製した。それにより白色結晶の３，３'−ジメチル−Ｎ，Ｎ′−ビス［（４‐ビフェニル）フェニル］−Ｎ，Ｎ′−ビス［４−（２−メトキシカルボニルエチル）フェニル］−［１，１′−ビフェニル］−４，４′−ジアミンを得た。
融点：２２０〜２２１℃
ＩＲスペクトル：図４に示す。
【００６６】
−合成例５：Ｎ，Ｎ′−ビス（１‐ナフチル）−Ｎ，Ｎ′−ビス［４−（２−メトキシカルボニルエチル）フェニル］−［１，１"−ターフェニル］−４，４′−ジアミンの合成−
Ｎ−（１‐ナフチル）−Ｎ−［４−（２−メトキシカルボニルエチル）フェニル］アミン９．０ｇ、４，４′−ジヨードターフェニル４．４ｇ、炭酸カリウム３．２ｇ、硫酸銅５水和物０．５ｇおよびｎ−トリデカン５０ｍｌを１００ｍｌのフラスコに入れ、窒素気流下、２３０℃で８時間加熱攪拌した。反応後、室温まで冷却し、トルエン２０ｍｌに溶解させ、不溶物をセライトろ過し、濾液を、トルエンを用いてシリカゲルカラムクロマトグラフィにて精製した。それにより白色結晶のＮ，Ｎ′−ビス（１‐ナフチル）−Ｎ，Ｎ′−ビス［４−（２−メトキシカルボニルエチル）フェニル］−［１，１"−ターフェニル］−４，４′−ジアミンを得た。
融点１７５〜１７８℃
ＩＲスペクトル：図５に示す。
【００６７】
合成例６：Ｎ，Ｎ′−ビスフェナントレニル−Ｎ，Ｎ′−ビス［４−（２−メトキシカルボニルエチル）フェニル］−［１，１′−ビフェニル］−４，４′−ジアミンの合成−
Ｎ−フェナントレニル−Ｎ−［４−（２−メトキシカルボニルエチル）フェニル］アミン８．５ｇ、４，４′−ジヨードビフェニル４．４ｇ、炭酸カリウム３．８ｇ、硫酸銅５水和物０．３ｇおよびｎ−トリデカン５０ｍｌを２００ｍｌのフラスコに入れ、窒素気流下、２３０℃で１５時間加熱攪拌した。反応後、室温まで冷却し、トルエン５０ｍｌに溶解させ、不溶物をセライトろ過し、濾液を、トルエンを用いてシリカゲルカラムクロマトグラフィにて精製した。それにより白色結晶のＮ，Ｎ′−ビスフェナントレニル−Ｎ，Ｎ′−ビス［４−（２−メトキシカルボニルエチル）フェニル］−［１，１′−ビフェニル］−４，４′−ジアミンを得た。
融点：１８１〜１８２℃
ＩＲスペクトル：図６に示す。
【００６８】
−合成例７：Ｎ，Ｎ′−ビスフルオレニル−Ｎ，Ｎ′−ビス［４−（２−メトキシカルボニルエチル）フェニル］−［１，１"−ターフェニル］−４，４′−ジアミンの合成−
Ｎ−フルオレニル−Ｎ−［４−（２−メトキシカルボニルエチル）フェニル］アミン５ｇ、４，４′−ジヨードターフェニル３．０ｇ、炭酸カリウム３．０ｇ、硫酸銅５水和物０．２ｇおよびｎ−トリデカン２０ｍｌを１００ｍｌのフラスコに入れ、窒素気流下、２３０℃で１０時間加熱攪拌した。反応後、室温まで冷却し、トルエン５０ｍｌに溶解させ、不溶物をセライトろ過し、濾液を、トルエンを用いてシリカゲルカラムクロマトグラフィにて精製した。それにより薄黄色結晶のＮ，Ｎ′−ビスフルオレニル−Ｎ，Ｎ′−ビス［４−（２−メトキシカルボニルエチル）フェニル］−［１，１"−ターフェニル］−４，４′−ジアミンを得た。
融点：１８０〜１８３℃
ＩＲスペクトル：図７に示す。
【００６９】
−合成例８：Ｎ，Ｎ′−ビスフェナントレニル−Ｎ，Ｎ′−ビス［４−（２−メトキシカルボニルエチル）フェニル］−［１，１"−ターフェニル］−４，４′−ジアミンの合成−
Ｎ−フェナントレニル−Ｎ−［４−（２−メトキシカルボニルエチル）フェニル］アミン５ｇ、４，４′−ジヨードターフェニル３．０ｇ、炭酸カリウム３．０ｇ、硫酸銅５水和物０．２ｇおよびｎ−トリデカン２０ｍｌを１００ｍｌのフラスコに入れ、窒素気流下、２３０℃で１０時間加熱攪拌した。反応後、室温まで冷却し、トルエン５０ｍｌに溶解させ、不溶物をセライトろ過し、濾液を、トルエンを用いてシリカゲルカラムクロマトグラフィにて精製した。それにより白色結晶のＮ，Ｎ′−ビスフェナントレニル−Ｎ，Ｎ′−ビス［４−（２−メトキシカルボニルエチル）フェニル］−［１，１"−ターフェニル］−４，４′−ジアミンを得た。
融点：１４４〜１４５℃
【００７０】
−合成例９：Ｎ，Ｎ′−ビス（１‐ナフチル）−Ｎ，Ｎ′−ビス［４−（２−メトキシカルボニル）フェニル］−［１，１′−ビフェニル］−４，４′−ジアミンの合成−
Ｎ−（１‐ナフチル）−Ｎ−［４−（２−メトキシカルボニル）フェニル］アミン５ｇ、４，４′−ジヨードビフェニル３．０ｇ、炭酸カリウム３．０ｇ、硫酸銅５水和物０．２ｇおよびｎ−トリデカン２０ｍｌを１００ｍｌのフラスコに入れ、窒素気流下、２３０℃で１０時間加熱攪拌した。反応後、室温まで冷却し、トルエン５０ｍｌに溶解させ、不溶物をセライトろ過し、濾液を、トルエンを用いてシリカゲルカラムクロマトグラフィにて精製した。それにより白色結晶のＮ，Ｎ′−ビス（１‐ナフチル）−Ｎ，Ｎ′−ビス［４−（２−メトキシカルボニル）フェニル］−［１，１′−ビフェニル］−４，４′−ジアミンを得た。
融点：１６６〜１６８℃
【００７１】
（実施例１）
−電荷輸送性ポリマー（１３）の合成−
Ｎ，Ｎ′−ビス（１‐ナフチル）−Ｎ，Ｎ′−ビス［４−（２−メトキシカルボニルエチル）フェニル］−［１，１′−ビフェニル］−４，４′−ジアミン１．０ｇ、エチレングリコール２．０ｇおよびテトラブトキシチタン０．０５ｇを５０ｍｌのフラスコに入れ、窒素気流下、２００℃で３時間加熱攪拌した。Ｎ，Ｎ′−ビス（１‐ナフチル）−Ｎ，Ｎ′−ビス［４−（２−メトキシカルボニルエチル）フェニル］−［１，１′−ビフェニル］−４，４′−ジアミンが消費されたことを確認した後、０．５ｍｍＨｇに減圧してエチレングリコールを留去しながら２００℃に加熱し、４時間反応を続けた。その後、室温まで冷却し、トルエン５０ｍｌに溶解し、不溶物を０．５μｍのポリテトラフルオロエチレン（ＰＴＦＥ）フィルターにて濾過し、濾液をメタノール３００ｍｌを撹拌している中に滴下し、ポリマーを析出させた。得られたポリマーを濾過し、十分にメタノールで洗浄した後、乾燥させ、０．８ｇの電荷輸送性ポリマー（１３）を得た。分子量をＧＰＣにて測定したところ、Ｍｗ＝３．５４×１０4（スチレン換算）であり、モノマーの分子量から求めたｐ（重合度）は約４７であった。
ＩＲスペクトルを図８に示す。
【００７２】
（実施例２）
−電荷輸送性ポリマー（２７）の合成−
Ｎ，Ｎ′−ビス［（４‐ビフェニル）フェニル］−Ｎ，Ｎ′−ビス［４−（２−メトキシカルボニルエチル）フェニル］−［１，１′−ビフェニル］−４，４′−ジアミン１．０ｇ、エチレングリコール２．０ｇおよびテトラブトキシチタン０．０５ｇを５０ｍｌのフラスコに入れ、窒素気流下、２００℃で３時間加熱攪拌した。Ｎ，Ｎ′−ビス［（４‐ビフェニル）フェニル］−Ｎ，Ｎ′−ビス［４−（２−メトキシカルボニルエチル）フェニル］−［１，１′−ビフェニル］−４，４′−ジアミンが消費されたことを確認した後、０．５ｍｍＨｇに減圧してエチレングリコールを留去しながら２００℃に加熱し、４時間反応を続けた。その後、室温まで冷却し、トルエン５０ｍｌに溶解し、不溶物を０．５μｍのＰＴＦＥフィルターにて濾過し、濾液をメタノール３００ｍｌを撹拌している中に滴下し、ポリマーを析出させた。得られたポリマーを濾過し、十分にメタノールで洗浄した後、乾燥させ、０．７ｇの電荷輸送性ポリマー（２７）を得た。分子量をＧＰＣにて測定したところ、Ｍｗ＝２．７２×１０4（スチレン換算）であり、モノマーの分子量から求めたｐ（重合度）は約２８であった。ＩＲスペクトルを図９に示す。
【００７３】
（実施例３）
−電荷輸送性ポリマー（２０）の合成−
Ｎ，Ｎ′−ビスフルオレニル−Ｎ，Ｎ′−ビス［４−（２−メトキシカルボニルエチル）フェニル］−［１，１′−ビフェニル］−４，４′−ジアミン１．０ｇ、エチレングリコール２．０ｇおよびテトラブトキシチタン０．０５ｇを５０ｍｌのフラスコに入れ、窒素気流下、２００℃で３時間加熱攪拌した。Ｎ，Ｎ′−ビスフルオレニル−Ｎ，Ｎ′−ビス［４−（２−メトキシカルボニルエチル）フェニル］−［１，１′−ビフェニル］−４，４′−ジアミンが消費されたことを確認した後、０．５ｍｍＨｇに減圧してエチレングリコールを留去しながら２２０℃に加熱し、４時間反応を続けた。その後、室温まで冷却し、トルエン５０ｍｌに溶解し、不溶物を０．５μｍのＰＴＦＥフィルターにて濾過し、濾液をメタノール３００ｍｌを撹拌している中に滴下し、ポリマーを析出させた。得られたポリマーを濾過し、十分にメタノールで洗浄した後、乾燥させ、０．９ｇの電荷輸送性ポリマー（２０）を得た。分子量をＧＰＣにて測定したところ、Ｍｗ＝４．７０×１０4（スチレン換算）であり、モノマーの分子量から求めたｐ（重合度）は約５６であった。ＩＲスペクトルを図１０に示す。
【００７４】
（実施例４）
−電荷輸送性ポリマー（５５）の合成−
３，３'−ジメチル−Ｎ，Ｎ′−ビス［（４‐ビフェニル）フェニル］−Ｎ，Ｎ′−ビス［４−（２−メトキシカルボニルエチル）フェニル］−［１，１′−ビフェニル］−４，４′−ジアミン０．８ｇ、エチレングリコール３．０ｇおよびテトラブトキシチタン０．０５ｇを５０ｍｌのフラスコに入れ、窒素気流下、２２０℃で６時間加熱攪拌した。３，３'−ジメチル−Ｎ，Ｎ′−ビス［（４‐ビフェニル）フェニル］−Ｎ，Ｎ′−ビス［４−（２−メトキシカルボニルエチル）フェニル］−［１，１′−ビフェニル］−４，４′−ジアミンが消費されたことを確認した後、０．５ｍｍＨｇに減圧してエチレングリコールを留去しながら２３０℃に加熱し、４時間反応を続けた。その後、室温まで冷却し、トルエン５０ｍｌに溶解し、不溶物を０．５μｍのＰＴＦＥフィルターにて濾過し、濾液をメタノール３００ｍｌを撹拌している中に滴下し、ポリマーを析出させた。得られたポリマーを濾過し、十分にメタノールで洗浄した後、乾燥させ、０．７４ｇの電荷輸送性ポリマー（５５）を得た。分子量をＧＰＣにて測定したところ、Ｍｗ＝１．６３×１０5（スチレン換算）であり、モノマーの分子量から求めたｐ（重合度）は約１６４であった。
【００７５】
（実施例５）
−電荷輸送性ポリマー（６６）の合成−
Ｎ，Ｎ′−ビス（１‐ナフチル）−Ｎ，Ｎ′−ビス［４−（２−メトキシカルボニルエチル）フェニル］−［１，１"−ターフェニル］−４，４′−ジアミン１．０ｇ、エチレングリコール３．０ｇおよびテトラブトキシチタン０．０５ｇを５０ｍｌのフラスコに入れ、窒素気流下、２００℃で３．５時間加熱攪拌した。Ｎ，Ｎ′−ビス（１‐ナフチル）−Ｎ，Ｎ′−ビス［４−（２−メトキシカルボニルエチル）フェニル］−［１，１"−ターフェニル］−４，４′−ジアミンが消費されたことを確認した後、０．５ｍｍＨｇに減圧してエチレングリコールを留去しながら２３０℃に加熱し、４時間反応を続けた。その後、室温まで冷却し、トルエン５０ｍｌに溶解し、不溶物を０．５μｍのＰＴＦＥフィルターにて濾過し、濾液をメタノール３００ｍｌを撹拌している中に滴下し、ポリマーを析出させた。得られたポリマーを濾過し、十分にメタノールで洗浄した後、乾燥させ、０．９ｇの電荷輸送性ポリマー（６６）を得た。分子量をＧＰＣにて測定したところ、Ｍｗ＝１．０４×１０5（スチレン換算）であり、モノマーの分子量から求めたｐ（重合度）は約１２４であった。ＩＲスペクトルを図１１に示す。
【００７６】
（実施例６）
−電荷輸送性ポリマー（３７）の合成−
Ｎ，Ｎ′−ビスフェナントレニル−Ｎ，Ｎ′−ビス［４−（２−メトキシカルボニルエチル）フェニル］−［１，１′−ビフェニル］−４，４′−ジアミン１．０ｇ、エチレングリコール３．０ｇおよびテトラブトキシチタン０．０５ｇを５０ｍｌのフラスコに入れ、窒素気流下、２００℃で３時間加熱攪拌した。Ｎ，Ｎ′−ビスフェナントレニル−Ｎ，Ｎ′−ビス［４−（２−メトキシカルボニルエチル）フェニル］−［１，１′−ビフェニル］−４，４′−ジアミンが消費されたことを確認した後、０．５ｍｍＨｇに減圧してエチレングリコールを留去しながら２３０℃に加熱し、４時間反応を続けた。その後、室温まで冷却し、トルエン５０ｍｌに溶解し、不溶物を０．５μｍのＰＴＦＥフィルターにて濾過し、濾液をメタノール３００ｍｌを撹拌している中に滴下し、ポリマーを析出させた。得られたポリマーを濾過し、十分にメタノールで洗浄した後、乾燥させ、０．８ｇの電荷輸送性ポリマー（３７）を得た。分子量をＧＰＣにて測定したところ、Ｍｗ＝９．０４×１０4（スチレン換算）であり、モノマーの分子量から求めたｐ（重合度）は約１０５であった。
【００７７】
（実施例７）
−電荷輸送性ポリマー（７１）の合成−
Ｎ，Ｎ′−ビスフルオレニル−Ｎ，Ｎ′−ビス［４−（２−メトキシカルボニルエチル）フェニル］−［１，１"−ターフェニル］−４，４′−ジアミン１．０ｇ、エチレングリコール５．０ｇおよびテトラブトキシチタン０．０５ｇを５０ｍｌのフラスコに入れ、窒素気流下、２００℃で４時間加熱攪拌した。Ｎ，Ｎ′−ビスフルオレニル−Ｎ，Ｎ′−ビス［４−（２−メトキシカルボニルエチル）フェニル］−［１，１′−ターフェニル］−４，４′−ジアミンが消費されたことを確認した後、０．５ｍｍＨｇに減圧してエチレングリコールを留去しながら２３０℃に加熱し、４時間反応を続けた。その後、室温まで冷却し、トルエン５０ｍｌに溶解し、不溶物を０．５μｍのＰＴＦＥフィルターにて濾過し、濾液をメタノール３００ｍｌを撹拌している中に滴下し、ポリマーを析出させた。得られたポリマーを濾過し、十分にメタノールで洗浄した後、乾燥させ、０．８ｇの電荷輸送性ポリマー（７１）を得た。分子量をＧＰＣにて測定したところ、Ｍｗ＝６．８６×１０4（スチレン換算）であり、モノマーの分子量から求めたｐ（重合度）は約７５であった。ＩＲスペクトルを図１２に示す。
【００７８】
（実施例８）
−電荷輸送性ポリマー（７３）の合成−
Ｎ，Ｎ′−ビスフェナントレニル−Ｎ，Ｎ′−ビス［４−（２−メトキシカルボニルエチル）フェニル］−［１，１"−ターフェニル］−４，４′−ジアミン１．０ｇ、エチレングリコール５．０ｇおよびテトラブトキシチタン０．０５ｇを５０ｍｌのフラスコに入れ、窒素気流下、２００℃で３時間加熱攪拌した。Ｎ，Ｎ′−ビスフェナントレニル−Ｎ，Ｎ′−ビス［４−（２−メトキシカルボニルエチル）フェニル］−［１，１′−ターフェニル］−４，４′−ジアミンが消費されたことを確認した後、０．５ｍｍＨｇに減圧してエチレングリコールを留去しながら２３０℃に加熱し、４時間反応を続けた。その後、室温まで冷却し、トルエン５０ｍｌに溶解し、不溶物を０．５μｍのＰＴＦＥフィルターにて濾過し、濾液をメタノール３００ｍｌを撹拌している中に滴下し、ポリマーを析出させた。得られたポリマーを濾過し、十分にメタノールで洗浄した後、乾燥させ、０．８ｇの電荷輸送性ポリマー（７３）を得た。分子量をＧＰＣにて測定したところ、Ｍｗ＝１．２６×１０5（スチレン換算）であり、モノマーの分子量から求めたｐ（重合度）は約１３４であった。
【００７９】
（実施例９）
−電荷輸送性ポリマー（１６）の合成−
Ｎ，Ｎ′−ビス（１‐ナフチル）−Ｎ，Ｎ′−ビス［４−（２−メトキシカルボニル）フェニル］−［１，１′−ビフェニル］−４，４′−ジアミン１．０ｇ、エチレングリコール３．０ｇおよびテトラブトキシチタン０．０５ｇを５０ｍｌのフラスコに入れ、窒素気流下、２００℃で３時間加熱攪拌した。Ｎ，Ｎ′−ビス（１‐ナフチル）−Ｎ，Ｎ′−ビス［４−（２−メトキシカルボニル）フェニル］−［１，１′−ビフェニル］−４，４′−ジアミンが消費されたことを確認した後、０．５ｍｍＨｇに減圧してエチレングリコールを留去しながら２３０℃に加熱し、４時間反応を続けた。その後、室温まで冷却し、トルエン５０ｍｌに溶解し、不溶物を０．５μｍのＰＴＦＥフィルターにて濾過し、濾液をメタノール３００ｍｌを撹拌している中に滴下し、ポリマーを析出させた。得られたポリマーを濾過し、十分にメタノールで洗浄した後、乾燥させ、０．８ｇの電荷輸送性ポリマー（１６）を得た。分子量をＧＰＣにて測定したところ、Ｍｗ＝７．１２×１０4（スチレン換算）であり、モノマーの分子量から求めたｐ（重合度）は約１０１であった。
【００８０】
上記実施例１〜９で得られた電荷輸送性ポリマーのガラス転移温度を示差走査熱量測定（ＤＳＣ）（セイコーインスツルメンツ社製：Ｔｇ／ＤＴＡ  ６２００）により測定した。結果を表１０に示す。また、参考のため、下記構造で示されるα−ＮＰＤ（Ｎ，Ｎ’−ジフェニル−Ｎ，Ｎ’−ジ（α−ナフチル）−ベンジジン）、及びｍ−ＴＢＤ（Ｎ，Ｎ’−ジフェニル−Ｎ，Ｎ’−ジ（ｍ−トリル）ベンジジン）のガラス転移温度も共に示す。
【００８１】
【表１０】
0003599036.tif 000023
【００８２】
【化１６】
0003599036.tif 000024
【００８３】
表１０の結果から、本発明の電荷輸送性ポリマーはいずれも高いガラス転移温度を有することが分かる。
【００８４】
一般式（Ｉ−１）又は（Ｉ−２）で示される電荷輸送性ポリマーは良好な電荷輸送性を有し、溶解性、成膜性に優れた新規な電荷輸送性ポリマーであり、高いガラス転移温度（Ｔｇ）を有していることから、熱的に安定な化合物であることがわかる。また、一般式（Ｉ−１）又は（Ｉ−２）で示される電荷輸送性ポリマーは、合成が容易であって、置換基を導入することによりイオン化ポテンシャルやＴｇ等の物性をコントロールすることも可能であり、したがって電子写真感光体や光電変換素子、有機トランジスタ等の有機電子デバイスに用いられる電荷輸送材料として有用であることもわかる。
【００８５】
【発明の効果】
以上、本発明によれば、良好な電荷輸送性を有し、溶解性、成膜性に優れ、合成容易であって、熱的に安定すなわち高いガラス転移温度を有する、新規な電荷輸送性ポリマーを提供することができる。
【図面の簡単な説明】
【図１】合成例１のアミン化合物のＩＲスペクトル図である。
【図２】合成例２のアミン化合物のＩＲスペクトル図である。
【図３】合成例３のアミン化合物のＩＲスペクトル図である。
【図４】合成例４のアミン化合物のＩＲスペクトル図である。
【図５】合成例５のアミン化合物のＩＲスペクトル図である。
【図６】合成例６のアミン化合物のＩＲスペクトル図である。
【図７】合成例７のアミン化合物のＩＲスペクトル図である。
【図８】実施例１の電荷輸送性ポリマー（１３）のＩＲスペクトル図である。
【図９】実施例２の電荷輸送性ポリマー（２７）のＩＲスペクトル図である。
【図１０】実施例３の電荷輸送性ポリマー（２０）のＩＲスペクトル図である。
【図１１】実施例５の電荷輸送性ポリマー（６６）のＩＲスペクトル図である。
【図１２】実施例７の電荷輸送性ポリマー（７１）のＩＲスペクトル図である。
【図１】
0003599036.tif 000028
【図２】
0003599036.tif 000029
【図３】
0003599036.tif 000030
【図４】
0003599036.tif 000031
【図５】
0003599036.tif 000032
【図６】
0003599036.tif 000033
【図７】
0003599036.tif 000034
【図８】
0003599036.tif 000035
【図９】
0003599036.tif 000036
【図１０】
0003599036.tif 000037
【図１１】
0003599036.tif 000038
【図１２】
0003599036.tif 000039